(57)【特許請求の範囲】
【請求項１】
金属粉顔料と、樹脂と、
【化１】
0003603458.tif 000024
及び／または
【化２】
0003603458.tif 000025
で示す化合物とを少なくとも含むことを特徴とする金属光沢色インキ。
【発明の詳細な説明】
【０００１】
【発明の属する技術分野】
本発明は、長期間保管した後にも筆跡に十分な金属光沢が現われる、光沢持続性に優れたインキに関し、筆記具用としても良好に筆記が可能である優れた金属光沢色インキに関するものである。
【０００２】
【従来の技術】
金属光沢色インキは、金属粉顔料と樹脂と有機溶剤とを少なくとも含むものである。有機溶剤としては、低価格であり、樹脂に対する溶解性が高い等の理由によりキシレン、トルエンなどの芳香族炭化水素が多く使用されていた。
このインキは、使用している金属粉顔料の比重が大きいため、保管中に顔料が沈降してしまう。そこで筆記具用として使用するに当たっては、インキ収容室に、沈降した金属粉顔料の再分散用の撹拌体（金属ボールなど）とインキとを一緒に直接充填し、使用前に筆記具を振り、沈降した金属粉顔料を再分散して用いていた。
ところで、上記のように従来使用されていた芳香族炭化水素系有機溶剤は臭気や毒性が高い等の問題があるので、近年、臭気や毒性が低いメチルシクロヘキサンやエチルシクロヘキサンなどの脂環式炭化水素をインキの溶剤として使用することが多く提案されている。
【０００３】
【発明が解決しようとする課題】
上記金属光沢色インキは、経時後に金属光沢が減少したり、変色して色が黒ずんでしまったりする問題があった。また、溶剤として脂環式炭化水素を用いた場合、この溶剤は樹脂の溶解性が悪く、特に、筆記具に用いた場合、インキ出が悪かったり、長期間保存した後ではカスレを生じたり、著しい場合には筆記が不能となることもある等という問題の多いものであった。
【０００４】
【課題を解決するための手段】
本発明は、金属粉顔料と、樹脂と、化３及び／または化４で示す化合物とを少なくとも含むことを特徴とする金属光沢色インキを要旨とするものである。
【０００５】
【化３】
0003603458.tif 000002
【０００６】
【化４】
0003603458.tif 000003
【０００７】
以下、詳細に説明する。
金属粉顔料は、筆跡に金属光沢を与える着色材として使用するものであり、真鍮粉末や、アルミニウム粉末がある。市販品の一例を挙げれば、ブロンズパウダーオフセット３０００スーパーリッチゴールド（デグサジャパン（株）製）ブロンズ粉Ｎｏ．５０、同Ｎｏ．６０、同Ｎｏ．７０、同Ｎｏ．５００、同Ｎｏ．６００、同Ｎｏ．７００、同Ｎｏ．５０００、同Ｎｏ．６０００、同Ｎｏ．７０００、同３Ｌ５、同３Ｌ６、同３Ｌ７、同４Ｌ５、同４Ｌ６、同４Ｌ７（以上、福田金属箔粉工業（株）製）、真鍮粉ＢＳ−６０５、同ＢＳ−６０７、アルペースト２４０Ｔ、同２４１Ｍ（以上、東洋アルミニウム（株）製）、ブロンズパウダーＰ−５５５、同Ｐ−７７７（中島金属箔粉工業（株）製）などが挙げられる。特に、ブロンズパウダーオフセット３０００スーパーリッチゴールド、ブロンズ粉Ｎｏ．５０００、同Ｎｏ．７０００、アルペースト２４０Ｔ、同２４１Ｍが筆跡に強い金属光沢を付与する点から好ましく用いることができる。金属粉顔料の添加量は、金属光沢色インキ全量に対し、１０〜４０重量％が好ましい。使用量が１０重量％より少ないと筆跡の濃度が低下する傾向にあり、使用量が４０重量％より多いとインキの粘度が高くなり筆記具として用いた場合、ペン先からのインキ吐出が低下する傾向にある。
【０００８】
樹脂は、金属粉顔料の分散性向上及び筆跡の光沢性向上、筆跡の定着性向上のために用いるものである。使用できる樹脂としては、クマロン樹脂、キシレン樹脂、フェノール樹脂、ケトン樹脂などがあり、その使用量は金属光沢色インキ全量に対し５〜４０重量％添加することが好ましい。使用量が５重量％より少ないと上記効果が小さくなる傾向にあり、４０重量％より多いと粘度が高くなり筆記具として用いた場合、ペン先からのインキ吐出が低下する傾向にある。
【０００９】
化３及び化４で示す化合物は、溶剤として用いるものであり、樹脂を良好に溶解し、金属粉顔料に経時後の変質、腐食などといった悪影響を及ぼさない優れた溶剤である。
具体的には、メトキシ−２−プロパノン、４−メトキシ−２−ブタノン、４−メトキシ−２−ペンタノン、４−メトキシ−４−メチル−２−ペンタノン、エチレングリコールジメチルエーテル、エチレングリコールモノメチルエーテルアセテート、エチレングリコールジアセテート、プロピレングリコールジメチルエーテル、プロピレングリコールモノメチルエーテルアセテート、プロピレングリコールジアセテートである。これらは単独あるいは複数混合して使用でき、使用量は金属光沢色インキ全量に対して５〜９０重量％添加することが好ましい。
尚、酢酸ブチル、酢酸アミルなどのエステル類、メチルエチルケトン、メチルイソブチルケトンなどのケトン類、シクロヘキサン、メチルシクロヘキサン、エチルシクロヘキサン、シクロペンタンなどの脂環式炭化水素、ノルマルヘプタン、ノルマルオクタン、ミネラルスピリットなどの脂肪族炭化水素といった溶剤をペン先耐乾燥性向上や、筆跡乾燥性の調整のために用いてもよい。但し、その場合は、長期間保管した後の筆跡の金属光沢が減少したり、色が黒ずんでしまったりすることがないように、また、樹脂の溶解性などに悪影響を及ぼすことがないように使用量を抑える必要があり、用いる溶剤の種類などによっても異なるが、金属光沢色インキ全量に対して０〜４０重量％の範囲で使用することが好ましい。
【００１０】
更に、以上に示した成分以外に、必要に応じて、防腐剤、防黴剤、湿潤剤、乾燥抑制剤、粘度調節剤、凍結安定剤、消泡剤、界面活性剤など、種々の添加剤を適宜選択して使用することもできる。
【００１１】
本金属光沢色インキは、上記成分を従来知られている撹拌機を用いて撹拌混合し、均一に溶解することなどによって得られる。
【００１２】
【作用】
本発明に係る金属光沢色インキが、何故、経時後の光沢持続性が向上するかは定かではないが、以下のように推察する。
長期間保管した後の光沢低下や変色は、有機溶剤による金属粉顔料の変質によるものと、樹脂による金属粉粉顔料の変質によるものと、インキ中の樹脂のみが変質し光沢をなくすものとがあると考えられるが、光沢低下の原因の多くは、有機溶剤と金属粉の相互作用と、有機溶剤の樹脂に対する溶解性の悪さである。
また、筆跡のカスレは、有機溶剤の樹脂に対する溶解性の悪さである。
有機溶剤の樹脂に対する溶解性は、有機溶剤分子中に酸素がある方が向上する。ところが、有機溶剤分子中の酸素がアルコール性水酸基である場合、その有機溶剤は金属粉顔料の変質を促進する。
本発明で使用する化３及び化４で示す化合物は、分子中の酸素がカルボニル系酸素又はエーテル系酸素であるので、樹脂に対する溶解性が良好であり、且つ、金属粉顔料を変質させないという２つの点を満足できる数少ない汎用溶剤である。従って、本金属光沢色インキは、長期間保管した後にも筆跡は優れた金属光沢を示し、筆跡にカスレを生じない。
【００１３】
【実施例】
以下、実施例により更に詳細に説明する。
0003603458.tif 000004
上記成分を撹拌機にて４時間撹拌して金色金属光沢色インキを得た。
【００１４】
0003603458.tif 000005
上記成分を実施例１と同様になして金色金属光沢色インキを得た。
【００１５】
0003603458.tif 000006
上記成分を実施例１と同様になして金色金属光沢色インキを得た。
【００１６】
0003603458.tif 000007
上記成分を実施例１と同様になして金色金属光沢色インキを得た。
【００１７】
0003603458.tif 000008
上記成分を実施例１と同様になして金色金属光沢色インキを得た。
【００１８】
0003603458.tif 000009
上記成分を撹拌機にて４時間撹拌して金色金属光沢色インキを得た。
【００１９】
0003603458.tif 000010
上記成分を実施例１と同様になして金色金属光沢色インキを得た。
【００２０】
0003603458.tif 000011
上記成分を実施例１と同様になして金色金属光沢色インキを得た。
【００２１】
0003603458.tif 000012
上記成分を実施例１と同様になして金色金属光沢色インキを得た。
【００２２】
0003603458.tif 000013
上記成分を実施例１と同様になして金色金属光沢インキ色を得た。
【００２３】
0003603458.tif 000014
上記成分を実施例１と同様になして金色金属光沢色インキを得た。
【００２４】
0003603458.tif 000015
上記成分を実施例１と同様になして金色金属光沢色インキを得た。
【００２５】
0003603458.tif 000016
上記成分を実施例１と同様になして金色金属光沢色インキを得た。
【００２６】
0003603458.tif 000017
上記成分を実施例１と同様になして金色金属光沢色インキを得た。
【００２７】
0003603458.tif 000018
上記成分を実施例１と同様になして金色金属光沢色インキを得た。
【００２８】
0003603458.tif 000019
上記成分を実施例１と同様になして銀色金属光沢色インキを得た。
【００２９】
0003603458.tif 000020
上記成分を実施例１と同様になして銀色金属光沢色インキを得た。
【００３０】
実施例１８
アルペースト２４０Ｔ（前述）                        ３０重量部
レジンＡＰ（前述）                                  ２０重量部
プロピレングリコールモノメチルエーテルアセテート    １０重量部
４−メトキシ−２−ペンタノン                        １０重量部
メチルシクロヘキサン                                ３０重量部
上記成分を実施例１と同様になして銀色金属光沢色インキを得た。
【００３１】
実施例１９
アルペースト２４０Ｔ（前述）                        ２５重量部
エスクロンＶ−１２０（前述）                        ３０重量部
エチレングリコールモノメチルエーテルアセテート      ３０重量部
４−メトキシ−２−ブタノン                          １５重量部
上記成分を実施例１と同様になして銀色金属光沢色インキを得た。
【００３２】
比較例１
実施例１において４−メトキシ−４−メチル−２−ペンタノンを除き、その量だけキシレンを加えた他は、実施例１と同様になして金色金属光沢色インキを得た。
【００３３】
比較例２
実施例２においてエチレングリコールモノメチルエーテルを除き、その量だけメチルシクロヘキサンを加えた他は、実施例２と同様になして金色金属光沢色インキを得た。
【００３４】
比較例３
実施例１１においてプロピレングリコールモノメチルエーテルアセテートを除き、その量だけエチレングリコールモノメチルエーテルを加えた他は、実施例１１と同様になして金色金属光沢色インキを得た。
【００３５】
比較例４
実施例１２においてエチレングリコールジアセテートを除き、その量だけメチルシクロヘキサンを加えた他は、実施例１２と同様になして金色金属光沢色インキを得た。
【００３６】
比較例５
実施例１６において４−メトキシ−４−メチル−２−ペンタノンを除き、その量だけキシレンを加えた他は、実施例１６と同様になして銀色金属光沢色インキを得た。
【００３７】
比較例６
実施例１７においてプロピレングリコールモノメチルエーテルアセテートを除き、ミネラルスピリットを加えた他は、実施例１７と同様になして銀色金属光沢色インキを得た。
【００３８】
上記、実施例１〜１９、比較例１〜６で得た金属光沢色インキを、繊維芯のペン先を使用した、生インキ式（撹拌ボール入り）の筆記具（ぺんてるホワイト１００ＷＭ、ぺんてる（株）製）に充填し、保管前後の筆記機能及び筆跡機能について試験を行った。尚、保管の条件は、温度５０℃、湿度３０％の恒温恒湿槽において６ヶ月間である。
結果を表１に示す。
【００３９】
【表１】
0003603458.tif 000021
【００４０】
筆記機能
上記の金属光沢色インキを充填した筆記具でガラス板に筆記し、目視にて筆跡のカスレの有無を観察した。
0003603458.tif 000022
【００４１】
筆跡機能
上記の金属光沢色インキを充填した筆記具でガラス板に筆記し、目視にて筆跡の光沢性を観察した。
0003603458.tif 000023
【００４２】
【発明の効果】
以上、詳細に説明したように、本発明に係る金属光沢色インキは、長期間保管しても、筆跡機能において、筆跡に十分な金属光沢が現われ、かつ、筆記機能においてもカスレ等の発生のない優れた金属光沢色インキである。